(57)【要約】【課題】電極間の複層集電体および有機電解質を有する電極材料を利用する極薄の電気化学エネルギー貯蔵装置を提供すること。【解決手段】複数のセルは複数のスタック内に位置決めされることができ、全てのセルは、直列もしくは並列の接続の一方、またはそれらの組み合わせにすることができる。エネルギー貯蔵装置は、０．５ミリメートル未満の厚さに構成され、極低ＥＳＲおよび比較的高い温度範囲能力を示すことができる。【選択図】図２
2020010068.tif 000002
【特許請求の範囲】
【請求項１】
電解質を有するそれぞれの内部電極の対と、
前記それぞれの電極間のセパレータ層と、
それぞれの集電体の対であって、前記集電体の各１つがそれぞれ、前記電極のそれぞれの外側にある、集電体の対と、
前記集電体を囲み、前記集電体とそれぞれ接続された端子のそれぞれの対を有するケースと、を備え、前記ケースの内容物は、最小０．５ミリメートル未満の厚さを有する、
極薄の電気化学エネルギー貯蔵装置。
【発明の詳細な説明】
【技術分野】
【０００１】
優先権の主張
本出願は、「ＯＲＧＡＮＩＣ  ＥＬＥＣＴＲＯＬＹＴＥ  ＣＡＰＡＣＩＴＯＲＳ」という名称を付けられ、米国特許出願第６２／０１８，７３９号を譲渡され、２０１４年６月３０日に出願され、すべての目的のために参照によって本明細書に組み込まれている、以前に出願された米国特許仮出願の利益を主張するものである。
【０００２】
ここで開示される技術は、一般に、電気エネルギーの貯蔵および放出のための電気化学システム、ならびに対応する方法論に関する。より詳細には、ここで開示される技術は、特殊化されたスーパーコンデンサ（supercapacitor）エネルギー貯蔵装置の性能を提供するために、極薄の構造と共に、きわめて低い等価直列抵抗（ＥＳＲ）（および対応する低い抵抗率）ならびに高められた温度動作上の能力（temperature  operational  capability）を有する、有機物ベースの電解質コンデンサ装置の構造に関する。
【背景技術】
【０００３】
ここで開示される主題は、一般に、電気化学エネルギー貯蔵装置および製造方法に関する。特に、ここで開示される主題は、例えばコンデンサおよび／またはバッテリとして電子回路に使用するための電気化学システムに関する。より詳細には、ここで開示される主題は、有機溶液電解質材料を有する電気化学システムに関する。
【０００４】
さらに、一部において、ここで開示される主題は、電気化学システムの複数のシングルセルの組立体のための改善された設計に関する。より詳細には、個々のセルは、（単一のケースまたは複数のケースの中で）スタックを形成するように個々に互いに接続されることができ、スタックは一緒に接続されて組立体を形成する。さらに、ここで開示される主題は、直列、並列またはそれらの組み合わせでセル間またはスタック間の接続を実現するために、かつ単一の統合された製品において、１または複数のコンデンサと組み合わされた１または複数のバッテリのハイブリッドパック（hybrid  pack）を実現するために、より汎用性が高い。
【０００５】
様々な電子装置がさらに携帯できるようになり、より多くの機能性を提供するにつれて、そうした携帯性を可能にするそうした装置の特徴および構成要素に、対応する進歩が求められている。しばしば、電子装置の大きさと機能性の両方における制限因子は、その構成要素部分の大きさおよび重量であり、特に関連付けられたエネルギー貯蔵構成要素の大きさおよび重量である。全般的な電子機器の小型化への取り組みが、空間と重量の両方を節約するための様々な構成要素の単一の装置への統合という結果にもなっている。
【０００６】
携帯できる電子機器に使用される通常の主エネルギー源は、電気化学バッテリおよび／または電気化学コンデンサを含む。他の装置および構成要素のように、エネルギー貯蔵構成要素の１つの制限態様は、電気化学システムのパッケージング、および結果として生じるシステムの大きさである。
【０００７】
性能の観点から、特定の用途における特定の構造の使用に影響を与える、またはそれを制限する追加の態様は、構成要素がその中で機能する温度の範囲、ならびに関連付けられた回路に関する構成要素の等価直列抵抗（ＥＳＲ）である。
【０００８】
したがって、有機電解質を使用する電気化学コンデンサを備えることができる極薄の（非常に高さの低い）エネルギー貯蔵構成要素を提供することが望ましい。
【０００９】
構成要素の構造によってセルが直列もしくは並列、またはそれらの組み合わせである、単一の電子装置に有用なそうした電気化学エネルギー貯蔵構成要素を提供することも望ましい。
【００１０】
さらに、改善されたきわめて低いＥＳＲ（および対応するきわめて低い抵抗率）を有し、かつ有用な動作に対する拡張された温度範囲を有するそうした装置を提供することが望ましい。
【００１１】
コンデンサ装置および関連付けられた組立体、ならびにそれらのための構造方法論の様々な実装形態が開発されているが、対象技術に従って以下に示されるような所望の特徴のすべてを全体的に包含する設計は現れていない。
【先行技術文献】
【特許文献】
【００１２】
【特許文献１】米国特許第６，５７６，３６５号明細書
【発明の概要】
【００１３】
ここで開示される主題は、電気化学エネルギー貯蔵構成要素の設計とそれを作製する方法の両方に関係する様々な前述の制限および欠点などを認識し、対処するものである。したがって、概して、ここで開示される技術のある特定の実施形態の目的は、有機電解質ベースのコンデンサに関連付けられたある特定のコンデンサ構成要素および構成要素組立体のための改善された設計を提供することである。他の目的は、概して、直列、並列またはそれらのいくつかの組み合わせで接続される改善された極薄の電気化学エネルギー貯蔵構成要素を提供すること、さらにそうした構成要素を作製する改善された方法に関する。
【００１４】
したがって、ここで開示される主題の原理目的は、改善された電気化学コンデンサを提供することである。
【００１５】
ここで開示される主題の別のより詳細な目的は、きわめて低い（または極低の）等価直列抵抗（ＥＳＲ）（および対応するきわめて低い抵抗率）を有する電気化学コンデンサ装置を提供することである。
【００１６】
さらに、ここで開示される主題のさらなる目的は、極薄の電気化学コンデンサ装置を提供することである。そうした文脈において、ここで開示される主題のより詳細な目的は、静電容量および／または電圧を変えるために、その構造によって直列、並列またはそれらの組み合わせの複数の接続されたセルの配置を容易にする、電気化学エネルギー貯蔵構成要素を提供することである。
【００１７】
ここで開示される主題のさらなる目的は、効果的に製造され得る極薄の電気化学エネルギー貯蔵構成要素を提供することである。
【００１８】
ここで開示される主題のさらなる目的は、動作の拡張された温度範囲を効果的に有する電気化学エネルギー貯蔵構成要素を提供することである。
【００１９】
ここで開示される主題のさらなる目的は、製造プロセス中の著しく低減された水分への暴露によって効果的に製造され得る、改善された電気化学エネルギー貯蔵構成要素を提供し、熱暴露に敏感な改善された寸法安定性を有する製品を産することである。
【００２０】
ここで開示される主題のさらなる目的は、低ＥＳＲパルススーパーコンデンサ、または改善された低ＥＳＲ電気化学二重層コンデンサ（ＥＤＬＣ）を効果的に備える、電気化学エネルギー貯蔵構成要素を提供することである。
【００２１】
ここで開示される主題に基づく１つの例示的な実施形態は、極薄の電気化学エネルギー貯蔵装置に関する。そうした装置は、好ましくは、電解質を有するそれぞれの内部電極の対と、そうしたそれぞれの電極間のセパレータ層と、それぞれの集電体の対であって、そうした集電体の各１つがそれぞれ、そうした電極のそれぞれの外側にあるそれぞれの集電体の対と、そうした集電体を囲み、そうした集電体とそれぞれ接続された端子のそれぞれの対を有するケースとを備える。好ましくは、そうしたケースの内容物はまた、最小０．５ミリメートル未満の厚さを有する。
【００２２】
前述のもののいくつかの変形形態では、そうしたケースは約１０ｐｐｍ以下の含水量を有することができる。いくつかのそうした代替形態では、そうした電解質は有機電解質を備えることができ、他のものでは、そうした電解質は少なくとも部分的に炭酸プロピレンを備える。
【００２３】
他の代替的実施形態では、そうしたケースは約１０ｐｐｍ以下の含水量を有することができ、そうした装置は、電極面積について約１．５Ω・ｃｍ2以下の抵抗率、および−４０°から７０℃の温度動作上の範囲定格（temperature  operational  range  rating）を有することができる。
【００２４】
例示的な実施形態のさらに他の構成では、複数のそうした装置は、直列もしくは並列の接続の一方、またはそれらの組み合わせに構成された複数のスタック内に位置決めされた、複数のセルとして配置され得る。
【００２５】
例示的な実施形態のさらに他の代替的構成では、そうした装置は、内部電極の複数のそうした対と、セパレータ層と、そうしたケースによって囲まれた集電体のそうした対とを含むことができ、そうしたケースは、０．５ミリメートルから５．０ミリメートルの厚さを有することができる。
【００２６】
ここで開示される例示的な極薄の電気化学エネルギー貯蔵装置の他の実施形態の場合、そうした電解質は有機電解質を備えることができ；そうした装置は、活性電極の体積１ｃｃあたり少なくとも約１０ファラドの静電容量密度を有する、電気化学二重層（ＥＣＤＬ）コンデンサを備えることができる。ここで開示されるそうした極薄の電気化学エネルギー貯蔵装置のさらに別の代替的実施形態では、そうした電解質は、２００℃を超える沸点を有することができ；そうしたケースは、熱的に安定な密封材料をさらに含むことができ；そうしたコンデンサは、最大９０℃の温度動作上の半電圧範囲定格（temperature  operational  half-voltage  range  rating）を有することができる。あるいは、そうした有機電解質は、炭酸プロピレンの少なくともいくつかを含むことができ；そうしたケースは、およそ長さ５０ｍｍ×幅４０ｍｍ×厚さ０．５ｍｍの寸法を有することができ、最大約１０５℃の貯蔵温度で寸法安定性を維持すると同時に、最小約１５０ｍΩのきわめて低いＥＳＲを維持することもできる。
【００２７】
ここで開示されるさらに別の例示的な実施形態では、極薄の極低ＥＳＲスーパーコンデンサは、好ましくは、有機電解質を有するそれぞれの内部電極の対と、そうしたそれぞれの電極間の極薄のセパレータ層と、それぞれの複層集電体の対であって、そうした集電体の各１つがそれぞれ、そうした電極のそれぞれの外側にあるそれぞれの複層集電体の対と、そうした集電体を囲み、そうした集電体とそれぞれ接続された端子のそれぞれの対を有するケースとを備える。さらに、そうしたケースの内容物は、好ましくは最小０．５ミリメートル未満の厚さ、および約１０ｐｐｍ以下の含水量を有し、そうしたスーパーコンデンサは、電極面積について約１．５Ω・ｃｍ2以下の抵抗率、活性電極の体積１ｃｃあたり少なくとも約１０ファラドの静電容量密度、および−４０°から７０℃の温度動作上の範囲定格を有する。
【００２８】
そうしたスーパーコンデンサのここで開示される例示的な変形形態では、そうしたスーパーコンデンサは、４．２ボルトの電圧定格、および−４０°から９０℃の温度動作上の半電圧範囲定格を有する炭素炭素二重層コンデンサを備えることができる。別の実施形態では、そうした有機電解質は、炭酸プロピレンの少なくともいくつかを含むことができる。
【００２９】
他の代替形態の場合、複数のそうしたスーパーコンデンサは、複数のスタック内に位置決めされた複数のセルとして配置され得る。いくつかのそうした例では、複数のセルのそうしたスタックは、直列もしくは並列の接続の一方、またはそれらの組み合わせで配置され得る。
【００３０】
そうした例示的なスーパーコンデンサの他の実施形態では、そうした装置は、内部電極の複数のそうした対と、セパレータ層と、そうしたケースによって囲まれた集電体のそうした対とを含むことができ、そうしたケースは、０．５ミリメートルから５．０ミリメートルの厚さを有することができる。
【００３１】
ここで開示されるスーパーコンデンサの例示的な実施形態のさらに他の変形形態の場合、そうした電解質は、２００℃を超える沸点を有することができ；そうしたケースは、熱的に安定な密封材料をさらに含むことができ；そうしたスーパーコンデンサは、最大９０℃の温度動作上の半電圧範囲定格を有することができる。他のものでは、そうしたケースは、およそ長さ５０ｍｍ×幅４０ｍｍ×厚さ０．５ｍｍの寸法を有することができ、最大約１０５℃の貯蔵温度で寸法安定性を維持すると同時に、最小約１５０ｍΩのきわめて低いＥＳＲを維持することもできる。
【００３２】
本明細書による完全な開示から、ここで開示される主題は、装置、ならびに対応するかつ／または関連付けられた方法論に等しく関係することが理解されるべきである。ここで開示される方法論の１つの例示的な実施形態は、極薄の電気化学エネルギー貯蔵装置を製造するための方法論に関し、そうした方法論は、好ましくは、電解質を有するそれぞれの内部電極の対を、そうしたそれぞれの電極間のセパレータ層と共に提供するステップと、それぞれの集電体の対を提供するステップであって、そうした集電体の各１つがそれぞれ、そうした電極のそれぞれの外側にあるステップと、そうした集電体とそれぞれ接続された端子のそれぞれの対を有するケースによって、そうした集電体を囲むステップとを含む。さらに、好ましくはそうした例示的な実施形態によって、そうしたケースの内容物は、最小０．５ミリメートル未満の厚さを有する。そうした方法論のいくつかの変形形態では、そうした方法論は、約１０ｐｐｍ以下の含水量を有する制御された環境で実施され得る。
【００３３】
ここで開示される他の変形形態では、複数のそうした装置は、所望の静電容量および／または動作上の電圧レベルを選択的に実現するために、直列もしくは並列の接続の一方、またはそれらの組み合わせに構成された複数のスタック内に位置決めされた、複数のセルとして配置され得る。さらに他の変形形態では、そうした装置は、内部電極の複数のそうした対と、セパレータ層と、そうしたケースによって囲まれた集電体のそうした対とを含むことができ、そうしたケースは、０．５ミリメートルから５．０ミリメートルの厚さを有することができる。
【００３４】
他の例示的な代替形態では、そうした電解質は、炭酸プロピレンの少なくともいくつかを含むことができ；そうしたケースは、およそ長さ５０ｍｍ×幅４０ｍｍ×厚さ０．５ｍｍの寸法を有することができ、最大約１０５℃の貯蔵温度で寸法安定性を維持すると同時に、最小約１５０ｍΩのきわめて低いＥＳＲを維持することもできる。
【００３５】
ここで開示される別の例示的な実施形態は、極薄の極低ＥＳＲスーパーコンデンサを作製するための方法論に関し、そうした方法論は、好ましくは、有機電解質を有するそれぞれの内部電極の対を、そうしたそれぞれの電極間の極薄のセパレータ層と共に提供するステップと、それぞれの複層集電体の対を提供するステップであって、そうした集電体の各１つがそれぞれ、そうした電極のそれぞれの外側にあるステップと、そうした集電体とそれぞれ接続された端子のそれぞれの対を有するケースによって、そうした集電体を囲むステップとを含む。さらに、そうした例示的な実施形態によって、好ましくは、そうしたケースの内容物は、最小０．５ミリメートル未満の厚さを有することができ、そうした方法論は、約１０ｐｐｍ以下の含水量を有する制御された環境で実施され、そうしたスーパーコンデンサは、電極面積について約１．５Ω・ｃｍ2以下の抵抗率、活性電極の体積１ｃｃあたり少なくとも約１０ファラドの静電容量密度、および−４０°から７０℃の温度動作上の範囲定格を有する。
【００３６】
前述のもののいくつかの変形形態では、そうした方法論は、所望の静電容量および／または動作上の電圧レベルを選択的に実現するために、複数のそうしたスーパーコンデンサを、複数のスタック内に位置決めされた複数のセルとして配置するステップを含むことができる。他のそうした変形形態では、複数のセルのそうしたスタックは、単一の統合された製品において１または複数のコンデンサと組み合わされた１または複数のバッテリのハイブリッドパックを実現するために、直列もしくは並列の接続の一方、またはそれらの組み合わせに配置され得る。さらに他の変形形態では、そうした装置は、内部電極の複数のそうした対と、セパレータ層と、そうしたケースによって囲まれた集電体のそうした対とを含むことができ、そうしたケースは、０．５ミリメートルから５．０ミリメートルの厚さを有することができる。
【００３７】
ここで開示される他の代替形態の場合、そうした電解質は、２００℃を超える沸点を有することができ；そうしたケースは、熱的に安定な密封材料をさらに含むことができ；そうしたスーパーコンデンサは、最大９０℃の温度動作上の半電圧範囲定格を有することができる。
【００３８】
ここで開示される主題の追加の目的および利点は、本明細書において述べられるか、または以下の詳細な説明から当業者に明らかになるであろう。また、この本明細書の参照によって、本明細書の具体的に示され論じられる特徴およびその材料に対する修正形態ならびに変形形態が、本明細書の趣旨および範囲から逸脱することなく、ここで開示される主題の様々な実施形態および使用において実行され得ることがさらに理解されるべきである。そうした変形形態は、それだけに限定されないが、示されるまたは論じられるものから、等価なステップ、手段、特徴および材料への置き換え、ならびに様々なステップ、部分、特徴などの機能的または位置的な逆転を含むことができる。
【００３９】
さらに、ここで開示される主題の異なる実施形態、ならびにここで好ましい異なる実施形態は、ここで開示されるステップ、特徴、要素もしくはそれらの等価物の様々な組み合わせまたは構成（明示的に図に示されていない、もしくは詳細な説明に述べられていないステップ、特徴またはそれらの構成の組み合わせを含む）を含むことが可能であることを理解されたい。
【００４０】
ここで開示される主題のこれらのおよび他の特徴、態様ならびに利点は、以下の説明の参照によってより適切に理解されるようになるであろう。本明細書に組み込まれ、その一部を構成する添付図面は、説明と共にここで開示される主題の実施形態を示し、ここで開示される主題の原理を説明する役目を果たす。
【図面の簡単な説明】
【００４１】
当業者に向けられる、その最良の方式を含むここで開示される主題の十分かつ可能にする説明が、添付される図を参照する本明細書において述べられる。
【００４２】
【図１】例示的な従来技術の電気化学エネルギー貯蔵装置を備える層の分解等角図である。
【図２】ここで開示される主題に基づく電気化学二重層コンデンサ（ＥＣＤＬ）装置の例示的な実施形態の概略図である。
【図３Ａ】ここで開示される主題に基づく有機電解質コンデンサ装置の例示的な実施形態の上面図である。
【図３Ｂ】ここで開示される主題に基づく有機電解質コンデンサ装置の例示的な実施形態の側縁立面図である。
【図３Ｃ】図３Ａ／図３Ｂのここで開示される主題に基づく例示的な実施形態の類似のものを示す図である。
【図４Ａ】ここで開示される主題に基づく有機電解質コンデンサ装置の別の例示的な実施形態の上面図である。
【図４Ｂ】ここで開示される主題に基づく有機電解質コンデンサ装置の別の例示的な実施形態の側縁立面図である。
【図４Ｃ】図４Ａ／図４Ｂのここで開示される主題に基づく例示的な実施形態の類似のものを示す図である。
【図５】ここで開示される主題に基づく例示的な実施形態に対する、例示的な（負荷２．８Ｖにおける）室温の負荷寿命と等価直列抵抗（ＥＳＲ）の百分率変化の関係のグラフである。
【図６】ここで開示される主題に基づく例示的な実施形態に対する、例示的な（負荷２．８Ｖにおける）室温の負荷寿命と静電容量の百分率変化の関係のグラフである。
【図７】ここで開示される主題に基づく例示的な実施形態に対する、例示的な（負荷２．８Ｖにおける）室温の負荷寿命と漏れ電流の百分率変化の関係のグラフである。
【図８】ここで開示される主題に基づく例示的な実施形態に対する、例示的なそれぞれ７５℃、８５℃および１０５℃の温度における貯蔵寿命とＥＳＲの百分率変化との関係のグラフである。
【図９】ここで開示される主題に基づく例示的な実施形態に対する、例示的なそれぞれ７５℃、８５℃および１０５℃の温度における貯蔵寿命と静電容量の百分率変化との関係のグラフである。
【図１０】ここで開示される主題に基づく例示的な実施形態に対する、例示的な（温度７０℃および負荷２．２Ｖにおける）負荷寿命と漏れ電流の百分率変化の関係のグラフである。
【図１１】ここで開示される主題に基づく例示的な実施形態に対する、例示的な（温度５０℃および負荷２．５Ｖにおける）負荷寿命と静電容量の百分率変化の関係のグラフである。
【図１２】ここで開示される主題に基づく例示的な実施形態に対する、例示的な（温度５０℃および負荷２．５Ｖにおける）負荷寿命と漏れ電流の百分率変化の関係のグラフである。
【図１３】ここで開示される主題に基づく例示的な実施形態に対する、例示的なＥＳＲと温度の関係のグラフである。
【図１４】ここで開示される主題に基づく例示的な実施形態に対する、例示的な静電容量と温度の関係のグラフである。
【図１５】ここで開示される主題に基づく例示的な実施形態に対する、例示的な漏れ電流と温度の関係のグラフである。
【図１６】ここで開示される主題に基づく例示的な実施形態を用いて行われる電圧サイクル試験に使用され得る、電圧および電流の両方と時間との関係を示す例示的なＧＳＭ波形のグラフである。
【図１７】ここで開示される主題に基づく例示的な実施形態を用いた、例示的なＧＳＭ波形の電圧サイクルにおけるＥＳＲの百分率変化とサイクル数の関係のグラフである。
【図１８】ここで開示される主題に基づく例示的な実施形態を用いて行われる電圧サイクル試験に使用され得る、電圧と時間の関係を示す例示的な三角波形のグラフである。
【図１９】ここで開示される主題に基づく例示的な実施形態を用いた、例示的な三角波形の電圧サイクルにおけるＥＳＲの百分率変化とサイクル数の関係のグラフである。
【００４３】
本明細書および添付図面の全体を通して、参照および説明の繰り返しの使用は、ここで開示される主題の同じもしくは類似の特徴、要素またはステップを表すことが意図される。
【発明を実施するための形態】
【００４４】
主題の概要の項で論じられたように、ここで開示される主題は、一般に、ある特定の有機電解質コンデンサ装置、ならびに関係のある技術、ならびに製造および／または取り付けの方法論に関係付けられる。より詳細には、ここで開示される主題は、ある特定の極薄の極低ＥＳＲスーパーコンデンサ構成要素およびエネルギー貯蔵構成要素組立体のための改善された設計、ならびに関係のある方法論に関係付けられる。
【００４５】
開示される技術の態様の選択された組み合わせは、ここで開示される主題の複数の異なる実施形態に対応する。本明細書において示され論じられる例示的な実施形態のそれぞれは、ここで開示される主題の限定を示唆するものではないことが留意されるべきである。一実施形態の一部として示されるもしくは記載される特徴またはステップは、別の実施形態の態様と組み合わせて使用され、さらなる実施形態をもたらすことができる。さらに、ある特定の特徴は、同じまたは同様の機能を果たす、明示的に言及されていない同様の装置または特徴と交換され得る。
【００４６】
次に、ここで好ましい例示的な実施形態への参照が詳細に行われ、そのために図２は、ここで開示される技術によって構成される例示的な電気化学二重層コンデンサ（ＥＣＤＬ）装置の概略図を示している。ここで開示される主題をさらによく理解するために、以下のように、ＥＣＤＬ装置に対するいくつかの追加の背景が提供される。図１は、例示的な従来技術の電気化学エネルギー貯蔵装置を備える層の分解等角図（exploded  isometric  view）を示している。例えば、電気化学エネルギー貯蔵装置に関し、その完全な開示がすべての目的のために本明細書に完全に組み込まれている、本出願人に所有される（Ｍｅｉｔａｖらの）特許文献１の図４も参照されたい。一般的に言えば、そうした二重層コンデンサは、電子的な技術と比べてある特定の利益を有する。
【００４７】
電気化学（ＥＣＤＬ）コンデンサがどのように働くかを考えると、その最も重要な電子コンデンサとの違いは、電荷移動が、電子コンデンサ内の電子によって行われることと、ＥＣＤＬ装置内の電子およびイオンによって行われることである。二重層スーパーコンデンサに含まれるアニオンおよびカチオンは、液体（場合により、水溶液もしくは有機溶液）または固体とすることが可能な電解質中に含有される。固体の電解質は、伝導性ポリマーであることがしばしばである。
【００４８】
電子は、比較的速く動いており、したがって「即座に」電荷を移動させる。しかしながら、イオンは、アノードからカソードへ比較的ゆっくりと動くはずである。したがって、装置の完全な公称静電容量に達するには、限られた量の時間が必要とされる。そうした公称静電容量は、通常は１秒で測定される。ＥＤＬＣ（電気化学二重層コンデンサ）と電子コンデンサの間の様々な違いは、以下のようにまとめられることができる：
・コンデンサは基本的に、セラミック、プラスチックフィルム、紙、酸化アルミニウムなどとすることが可能な誘電体材料の層によって分離された２つの伝導性プレート（電極）からなる。
・ＥＤＬＣは、電極を分離する別個の誘電体中間相を使用しない。ＥＤＬＣは、電極−電解質界面を横断して形成される電荷分離を利用する。
・ＥＤＬＣは、２つのタイプの電荷キャリア：電解質側のイオン種、および電極側の電子種からなる。
【００４９】
この図１の分解等角図は、典型的な従来技術の電気化学エネルギー貯蔵装置を備える層を示している。
【００５０】
この例では、ケースまたはフレームが、共通の内部のセル構造のための形を提供し、構造の外側層（頂部および底部）が、アノード要素を備えるセルケース材料で構成される。典型的な従来技術の図１に示されるように、集電体の対が提供されてもよい。それらは、例えばセル電極と接触する伝導性ポリマーの第１の層を備えることができる。第２の伝導性構造（層）は、好ましくは高い伝導性、低い接触抵抗、および伝導性ポリマー層またはポリマー複合体に対する優れた接着特性を発揮する、金属、合金、金属性フィルム、またはそれらの組み合わせもしくは混合物とすることができる。
【００５１】
一方の集電体は下側のセルケースに付着されることができ、他方の集電体は、その配置でのカソードを備える電極に隣接する。したがって、そうしたカソード電極とセルケースのアノードの間に、絶縁材料の層が示されている。示される各集電体は、他の点では、炭素の層に隣接しており、炭素の層のそれぞれはセパレータ層に隣接することができる。
【００５２】
図２は、ここで開示される技術によって構成される、したがって、きわめて低いＥＳＲのＥＣＤＬ装置または（パルス可能なエネルギー貯蔵装置を提供するのに適した）パルススーパーコンデンサを備える、例示的な電気化学二重層コンデンサ（ＥＣＤＬ）装置の概略図を示している。示すように、セパレータ層は電解質を有する電極の対の間に挟まれ、電極は集電体の対によって外側から挟まれる。そうした電解質は、好ましくは有機電解質を備える。ここで開示される実施形態のいくつかの場合、炭酸プロピレン（ＰＣ）電解質が好ましい。
【００５３】
そうした配置では、５０から３００ｍΩの低ＥＳＲ（すなわち、電極面積について約１．５Ω・ｃｍ2以下、いくつかの例では電極面積について１．３Ω・ｃｍ2以下の抵抗率）、１から１０Ｆの静電容量（すなわち、活性電極の体積１ｃｃあたり少なくとも約１０ファラドの静電容量密度）、漏れ電流＜５０μＡ、および２．１から４．２Ｖの電圧定格という総体的な電気特性を有する、炭素炭素（ＣＣ）コンデンサを提供することが可能であることが示されている。
【００５４】
１つの例示的な用途では、１Ｗの定出力は、以下のように４秒バックアップ（4  second  back  up）を備える：
・想定の総ΔＶ＝１Ｖ
・ΔＶ（総計）＝ΔＶesr＋ΔＶcap
・ΔＶesr＝０．２５＊０．１＝０．０２５Ｖ（小さい降下）
・ΔＶcap約１Ｖを用い、４Ｖで動作
・Ｉ＝Ｃ＊ｄＶ／ｄｔから推定されるＣ約１ファラド
・（ＥＳＲによる電圧低下は小さく、したがって、それが倍になっても影響は小さいことに留意されたい。）
【００５５】
別の例示的な用途の場合、ここで開示される技術によって実現され得る重要な電気的パラメータは、１Ｆの静電容量、４．２Ｖの電圧定格、−４０°から７０℃の温度動作上の範囲定格、および１００ｍΩのＥＳＲを含む。
【００５６】
ここで開示される主題は、一部には水ベースの電解質の代わりに有機電解質を使用することによって、一部には約２から３ｍｍ程度の従来技術の装置の代わりに最小０．５ｍｍ（または０．５ｍｍ未満）などの（スタック層に対する能力を有する）きわめて薄い設計を用いることによって、増加された出力密度に対する要求に対処するのを助ける。バッテリと並列に置かれる能力を有するそうした極薄の構成は、バッテリ寿命（使用寿命）を３５％増やすことができる。
【００５７】
ここで開示される主題の別の利点は、比較的増大される動作温度範囲である。好ましくは、例えば最大２４０℃など、２００℃を超える沸点を有する電解質が使用される。好ましい例は、炭酸プロピレン（ＰＣ）の少なくともいくつかを含む。ここで開示される主題を実行する者が、密封材に熱的に安定な材料を使用する場合には、電解質および端子は、高温の動作上の範囲における制約にはならない。例えば、装置が依然として形状を保つような１０５℃での貯蔵能力と共に、半定格電圧で９０℃の増大された温度範囲能力が可能である。
【００５８】
一般に、比較的高い温度に耐えると同時に形状を保持するその能力にも寄与する、ここで開示される主題の態様は、製造プロセスに関する。有利には、水／水分が、きわめて高い程度で製造環境から閉め出される。例えば、酸化リチウムバッテリの製造が、１００から１０００ｐｐｍの水に関係する０．０１から０．１％の水分を試み保つことが知られている。しかしながら、この例では、水分環境を、１０ｐｐｍに関係するわずか０．００１％に制限することにより、本明細書によって開示される他の態様と組み合わせた有利な熱に対する形状抵抗が実現される。そのきわめて低い水分環境レベルでは、意図される熱範囲の限界において、性能に対する応答としての任意の増大を無視することができる。
【００５９】
炭素炭素コンデンサ（ＣＣキャップ）の構造は、一部にはそれぞれの層の間のきわめて薄いセパレータ層の使用によって実現される。本明細書による完全な開示から当業者によって理解されるように、増大された静電容量および／または電圧を選択的に実現するために、薄いコンデンサを積み重ねるさらなる実施形態が形成され得る。例えば、直列に配置された２．１ボルトの２つの装置はそれぞれ、３．６Ｖのリチウムバッテリの代替物として働くことができる。結果として生じる極薄のここで開示される主題は、例えば著しく低減された寸法によって、バッテリを携帯電話用の追加されるケース内に位置決めする可能性を実現するような小さい実施形態を提供する。一般に、ここで開示されるＥＣＤＬ電気化学二重層コンデンサ（ＥＣＤＬ）の主題は、様々な他の製品配置に有用なエネルギー貯蔵装置を提供する、スーパーキャップまたはウルトラキャップとしての役目を果たすことができる。さらなる一例は、無停電電源装置（ＵＰＳ）の中での、または無停電電源装置としての使用のためのものである。もちろん、当業者によって理解されるように、静電容量および／または電圧を増大させるために、直列および／または並列に接続された実施形態から様々な配置が生じ得る。
【００６０】
一般に、ここで開示される主題は、有機電解質材料を使用する非常に高さの低い設計の使用によって、スーパーコンデンサにおける増大された出力密度を実現する、極低ＥＳＲスーパーキャップの極薄のバージョンに関する。結果として生じる主題は、２から３ｍｍの厚さの通常の従来技術の基準に比べて、最小０．５ｍｍ未満の厚さのきわめて薄い装置を提供する。また、新しい設計は、バッテリの使用寿命の増加と共に、著しく高められた高温性能を有する。高温許容材料と結合されたここで開示されるきわめて薄い設計、およびここで開示される製造方法論は、きわめて低いＥＳＲ特性に関する優れた結果を提供する。さらに、炭酸プロピレン（ＰＣ）電解質を規定し、長さ約５０ｍｍ×幅４０ｍｍ×厚さ０．５ｍｍのケースの寸法を有する実施形態の使用も、きわめて低いＥＳＲ特性を提供することができる。
【００６１】
きわめて低いＥＳＲ特性に関連して、高められた温度または最大１０５℃の貯蔵温度における動作と組み合わせても、１５０ミリオーム未満程度の結果が企図される。
【００６２】
図３Ａおよび図３Ｂはそれぞれ、この図２により詳細に示されるような、ここで開示される主題に基づく有機電解質コンデンサ装置の例示的な実施形態の上面図および側縁立面図である。示されるように、そうしたシングルセルの配置の例示的なケースの寸法は、長さ５０ｍｍ×幅４０ｍｍ×厚さ０．５ｍｍであり、そうしたケースと関連付けられた端子の対が存在する。図３Ｃは、図３Ａおよび図３Ｂのここで開示される主題に基づく例示的な実施形態の類似のものを示している。
【００６３】
図４Ａおよび図４Ｂはそれぞれ、ここで開示される主題に基づく有機電解質コンデンサ装置の別の例示的な実施形態の上面図および側縁立面図であり、この図２により詳細に示されるような構造のセルの配置された対を示している。示すように、そうした二重の（対をなす）セルの配置の例示的なケースの寸法は、長さ５０ｍｍ×幅８０ｍｍ×厚さ０．５ｍｍであり、そうした実施形態と関連付けられた端子の２つの対が存在する。図４Ｃは、図４Ａおよび図４Ｂのここで開示される主題に基づく例示的な実施形態の類似のものを示している。
【００６４】
図５、図６および図７は、ここで開示される主題に基づく例示的な実施形態に対する、例示的な（負荷２．８Ｖにおける）室温の負荷寿命と、等価直列抵抗（ＥＳＲ）、静電容量および漏れ電流の百分率変化との関係のグラフである。示されるように、グラフは、信頼性試験のデータを実証するために、４０００時間以上の時間露出にわたる。反映されたデータは、試験されたカテゴリすべてにおいて優れた市販用の性能を示している。そうした信頼性試験の追加の態様は、当業者によって理解されるように、試験電圧（２．８ＶT）は故意に定格電圧（２．１ＶR）よりずっと高くなっているというものである。電気化学装置は、実際には通常、定格電圧でまたは定格電圧より低い電圧で使用されることが当業者によって理解されるため、試験に対するそうしたアプローチは、試験される装置が丈夫であるとみなされることを十分に実証する。したがって、本明細書における試験電圧（２．８ＶTなど）は、より高い定格電圧（２．１ＶRなど）を示唆するものとして意図されていない。
【００６５】
図８は、ここで開示される主題に基づく例示的な実施形態に対する、例示的なそれぞれ７５℃、８５℃および１０５℃のそれぞれの温度における貯蔵寿命に関する信頼性試験のデータ（４０００時間を超える軸）をグラフで示している。図８のデータはＥＳＲの百分率変化に対処しているが、図９のデータは静電容量の百分率変化に対処している。示されるように、ここで開示される主題は、拡張された温度範囲で動作するときでも優れた性能を示す。
【００６６】
図１０は、ここで開示される主題に基づく例示的な実施形態に対する、例示的な負荷寿命と漏れ電流の百分率変化の関係のグラフである。測定値は、やはり信頼性試験のデータの観点からのものであり、温度７０℃および負荷２．２Ｖにおける動作に対処している。図１１および図１２は同様のグラフであるが、温度５０℃および負荷２．５Ｖにおける動作に対処することを包含する。図１１および図１２のグラフもそれぞれ、具体的には静電容量および漏れ電流の百分率変化を示している。
【００６７】
図１３、図１４および図１５は、ここで開示される主題に基づく例示的な実施形態に対する、様々な電気特性と温度の関係をグラフで示している。図１３は、グラフ化されたＥＳＲの百分率変化を表し、０℃以上から、ＥＳＲが室温の値の約±５０％以内に維持され、したがって、広い温度範囲にわたってきわめて低いＥＳＲが実現されることを示している。図１４は静電容量の変化を表し、−４０℃から７０℃の範囲にわたり約±２５％の変化を示すだけである。図１５も、示された温度範囲にわたり安定した漏れ電流性能を示している。
【００６８】
図１６から図１９は、周波数発生器および出力増幅器の試験配置を用いた、ここで開示される主題に基づく例示的な実施形態の電圧サイクル試験に関する適切なデータをグラフで示している。特に、図１６および図１７は、例示的なＧＳＭ波形の試験用法に関し、図１８および図１９は、例示的な三角波形の試験用法に関する。示されるサンプルのＧＳＭ波形は、１．４Ｖから２．８Ｖの試験範囲にわたって示される、２５％デューティサイクルを用いた２１７ＨｚのＧＳＭ方形波に関する。示されるサンプルの三角波形は、やはり１．４Ｖから２．８Ｖの試験範囲にわたる０．１Ｈｚの三角波を反映している。
【００６９】
より詳細には、図１６は、ここで開示される主題に基づく例示的な実施形態を用いて行われる電圧サイクル試験に使用され得る、例示的なＧＳＭ波に対する電圧および電流の両方と時間との関係を示し、図１７は、耐久性能を、そうした試験波形の１００万サイクルを通じた例示的なＥＳＲの百分率変化として追っている。図１８は、ここで開示される主題に基づく例示的な実施形態を用いて行われる電圧サイクル試験に使用され得る、例示的な三角波に対する電圧と時間の関係を示し、図１９は、耐久性能を、そうした試験波形の１５０，０００サイクルを通じた例示的なＥＳＲの百分率変化として追っている。図１７も図１９も、そうした耐久サイクル試験に対して、概して無視できるＥＳＲ性能の変化を反映しているだけである。
【００７０】
要約すれば、ここで開示される主題の例示的な実施形態は、長さ５０ｍｍ×幅４０ｍｍ×厚さ０．５ｍの例示的なケースの寸法を、そうしたケースと関連付けられた端子の対（対象の図３Ａおよび図３Ｂ参照）と共に備え、好ましくは炭酸プロピレン（ＰＣ）電解質の少なくともいくつかを使用することができる。そうした例示的な実施形態は、２．１ボルトの電圧定格（Ｖr）および２．１Ｆ／ｃｃの静電容量を有することができる。それは、９０℃および０．５定格ボルトの動作において優れた性能を提供することができる。同時に、それは、膨れを回避し、最大１０５℃の貯蔵温度でも寸法安定性を維持することができると同時に、１５０ミリオームのきわめて低いＥＳＲおよび約７２ミリオーム／ｃｃ／Ｆの正規化されたＥＳＲ／Ｃａｐも維持する。
【００７１】
全般に、ここで開示される実施形態は、活性電極の体積について約１０Ｆ／ｃｃより大きい静電容量密度に対する低い漏れ電流と共に、優れた高出力パルス能力を示すことができる。試験データも、高められた温度において半定格電圧の低下がないこと、および維持される貯蔵寿命、および比較的高い温度（１０５℃など）を含む、強化された温度範囲性能を示す。
【００７２】
ここで開示される主題が、その具体的な実施形態に関連して詳細に述べられたが、当業者は、前述のことについての理解が得られると、ここで開示される技術を、そうした実施形態に対する改変または追加、その変更、および／またはその等価物に容易に適合させることが可能であることが理解されるであろう。それに応じて、本開示の範囲は、限定のためではなく例示のためのものであり、当業者には容易に明らかになるように、対象の開示は、ここで開示される主題に対するそうした修正、変更および／または追加を含むことを排除しない。
【図１】
2020010068.tif 000003
【図２】
2020010068.tif 000004
【図３Ａ】
2020010068.tif 000005
【図３Ｂ】
2020010068.tif 000006
【図３Ｃ】
2020010068.tif 000007
【図４Ａ】
2020010068.tif 000008
【図４Ｂ】
2020010068.tif 000009
【図４Ｃ】
2020010068.tif 000010
【図５】
2020010068.tif 000011
【図６】
2020010068.tif 000012
【図７】
2020010068.tif 000013
【図８】
2020010068.tif 000014
【図９】
2020010068.tif 000015
【図１０】
2020010068.tif 000016
【図１１】
2020010068.tif 000017
【図１２】
2020010068.tif 000018
【図１３】
2020010068.tif 000019
【図１４】
2020010068.tif 000020
【図１５】
2020010068.tif 000021
【図１６】
2020010068.tif 000022
【図１７】
2020010068.tif 000023
【図１８】
2020010068.tif 000024
【図１９】
2020010068.tif 000025
【手続補正書】
【提出日】令和1年11月15日(2019.11.15)
【手続補正１】
【補正対象書類名】特許請求の範囲
【補正対象項目名】全文
【補正方法】変更
【補正の内容】
【特許請求の範囲】
【請求項１】
極薄の電気化学エネルギー貯蔵装置であって、
電解質を有するそれぞれの内部電極の対と、
前記それぞれの電極間のセパレータ層と、
それぞれの集電体の対であって、前記集電体の各１つがそれぞれ、前記電極のそれぞれの外側にある、集電体の対と、
前記集電体を囲み、前記集電体とそれぞれ接続された端子のそれぞれの対を有するケースと、を備え、前記ケースの内容物は、最小０．５ミリメートル未満の厚さを有し、前記装置は、電極面積について約１．５Ω・ｃｍ2以下の抵抗率を有する、
極薄の電気化学エネルギー貯蔵装置。
【請求項２】
前記ケースは、約１０ｐｐｍ以下の含水量を有する、
請求項１に記載の極薄の電気化学エネルギー貯蔵装置。
【請求項３】
前記装置は、−４０℃〜７０℃の温度動作上の範囲定格を有する、
請求項１に記載の極薄の電気化学エネルギー貯蔵装置。
【請求項４】
前記装置は、４．２ボルトの電圧定格を有する炭素炭素二重層コンデンサを備える、
請求項１に記載の極薄の電気化学エネルギー貯蔵装置。
【請求項５】
前記装置は、活性電極の体積１ｃｃあたり少なくとも約１０ファラドの静電容量密度を有する炭素炭素二重層コンデンサを備える、
請求項１に記載の極薄の電気化学エネルギー貯蔵装置。
【請求項６】
前記電解質は、有機電解質を備える、
請求項１に記載の極薄の電気化学エネルギー貯蔵装置。
【請求項７】
前記電解質は、少なくとも炭酸プロピレンを備える。
請求項１に記載の極薄の電気化学エネルギー貯蔵装置。
【請求項８】
複数のスタック内に位置決めされた複数のセルとして配置される複数の前記装置をさらに備える、
請求項１に記載の極薄の電気化学エネルギー貯蔵装置。
【請求項９】
複数のセルの前記スタックは、直列もしくは並列の接続の一方、またはそれらの組み合わせで配置される、
請求項８に記載の極薄の電気化学エネルギー貯蔵装置。
【請求項１０】
前記装置は、複数の前記内部電極の対、セパレータ層、及び前記ケースによって囲まれる前記集電体の対を含む、
請求項１に記載の極薄の電気化学エネルギー貯蔵装置。
【請求項１１】
前記ケースは、０．５ミリメートルから５．０ミリメートルの厚さを有する、
請求項１に記載の極薄の電気化学エネルギー貯蔵装置。
【請求項１２】
前記ケースは、最大約１０５℃の貯蔵温度で寸法安定性を維持し、また、最小約１５０ｍΩの極めて低いＥＳＲを維持する、
請求項１に記載の極薄の電気化学エネルギー貯蔵装置。
【請求項１３】
極薄の電気化学エネルギー貯蔵装置を製造するための方法であって、
電解質を有するそれぞれの内部電極の対を提供するステップであって、前記それぞれの電極間にセパレータ層がある、ステップと、
それぞれの集電体の対を提供するステップであって、前記集電体の各１つがそれぞれ、前記電極のそれぞれの外側にある、ステップと、
前記集電体を、前記集電体とそれぞれ接続された端子のそれぞれの対を有するケースで囲むステップと、を含み、
前記ケースの内容物は、最小０．５ミリメートル未満の厚さを有し、前記装置は、電極面積について約１．５Ω・ｃｍ2以下の抵抗率を有する、方法。
【請求項１４】
前記ケースは、約１０ｐｐｍ以下の含水量を有する、
請求項１３に記載の方法。
【請求項１５】
前記装置は、−４０℃〜７０℃の温度動作上の範囲定格を有する、
請求項１３に記載の方法。
【請求項１６】
前記装置は、４．２ボルトの電圧定格を有する炭素炭素二重層コンデンサを備える、
請求項１３に記載の方法。
【請求項１７】
前記装置は、活性電極の体積１ｃｃあたり少なくとも約１０ファラドの静電容量密度を有する炭素炭素二重層コンデンサを備える、
請求項１３に記載の方法。
【請求項１８】
前記電解質は、有機電解質を備える、
請求項１３に記載の方法。
【請求項１９】
前記電解質は、少なくとも炭酸プロピレンを備える。
請求項１３に記載の方法。
【請求項２０】
複数のスタック内に位置決めされた複数のセルとして、複数の前記装置を配置するステップをさらに含む、
請求項１３に記載の方法。
【請求項２１】
複数のセルの前記スタックは、直列もしくは並列の接続の一方、またはそれらの組み合わせで配置される、
請求項２０に記載の方法。
【請求項２２】
前記装置は、複数の前記内部電極の対、セパレータ層、及び前記ケースによって囲まれる前記集電体の対を含む、
請求項１３に記載の方法。
【請求項２３】
前記ケースは、０．５ミリメートルから５．０ミリメートルの厚さを有する、
請求項１３に記載の方法。
【請求項２４】
前記ケースは、最大約１０５℃の貯蔵温度で寸法安定性を維持し、また、最小約１５０ｍΩの極めて低いＥＳＲを維持する、
請求項１３に記載の方法。